(57)【要約】【課題】耐湿性に優れた積層セラミック電子部品を提供する。【解決手段】積層セラミック電子部品は、積層体と、サイドマージン部と、を具備する。上記積層体は、第１方向に積層された複数のセラミック層と、上記複数のセラミック層の間に配置された複数の内部電極と、上記第１方向を向いた主面と、上記第１方向に直交する第２方向を向き、上記複数の内部電極が露出した側面と、を有する。上記サイドマージン部は、上記側面上に配置された平坦部と、上記平坦部から上記主面上まで延び、上記平坦部よりもポア率が低い、丸みを帯びた端部と、を有する。【選択図】図４
2019106427.tif 000002
【特許請求の範囲】
【請求項１】
第１方向に積層された複数のセラミック層と、前記複数のセラミック層の間に配置された複数の内部電極と、前記第１方向を向いた主面と、前記第１方向に直交する第２方向を向き、前記複数の内部電極が露出した側面と、を有する積層体と、
前記側面上に配置された平坦部と、前記平坦部から前記主面上まで延び、前記平坦部よりもポア率が低い、丸みを帯びた端部と、を有するサイドマージン部と、
を具備する積層セラミック電子部品。
【請求項２】
請求項１に記載の積層セラミック電子部品であって、
前記端部のポア率が５％以下である
積層セラミック電子部品。
【請求項３】
請求項１又は２に記載の積層セラミック電子部品であって、
前記平坦部の厚さが１０μｍ以上であり、
前記平坦部のポア率が１０％以下である
積層セラミック電子部品。
【請求項４】
第１方向に積層された複数のセラミック層と、前記複数のセラミック層の間に配置された複数の内部電極と、前記第１方向に直交する第２方向を向き、前記複数の内部電極が露出した側面と、を有する積層体を作製し、
ヤング率が１０ｋＰａ以上２０ＭＰａ以下のベース部材上にセラミックシートを配置し、
前記ベース部材上の前記セラミックシートを前記積層体の前記側面で打ち抜く
積層セラミック電子部品の製造方法。
【請求項５】
請求項４に記載の積層セラミック電子部品の製造方法であって、
前記ベース部材がシリコーン系エラストマーで形成されている
積層セラミック電子部品の製造方法。
【発明の詳細な説明】
【技術分野】
【０００１】
本発明は、サイドマージン部が後付けされる積層セラミック電子部品及びその製造方法に関する。
【背景技術】
【０００２】
近年、電子機器の小型化及び高性能化に伴い、電子機器に用いられる積層セラミックコンデンサに対する小型化及び大容量化の要望がますます強くなってきている。この要望に応えるためには、積層セラミックコンデンサの内部電極を拡大することが有効である。内部電極を拡大するためには、内部電極の周囲の絶縁性を確保するためのサイドマージン部を薄くする必要がある。
【０００３】
この一方で、一般的な積層セラミックコンデンサの製造方法では、各工程（例えば、内部電極のパターニング、積層シートの切断など）の精度により、均一な厚さのサイドマージン部を形成することが難しい。したがって、このような積層セラミックコンデンサの製造方法では、サイドマージン部を薄くするほど、内部電極の周囲の絶縁性を確保することが難しくなる。
【０００４】
特許文献１には、サイドマージン部を後付けする技術が開示されている。つまり、この技術では、積層シートを切断することにより、側面に内部電極が露出した積層体が作製され、この積層体の側面にサイドマージン部が設けられる。これにより、均一な厚さのサイドマージン部を形成可能となるため、サイドマージン部を薄くする場合にも、内部電極の周囲の絶縁性を確保することができる。
【先行技術文献】
【特許文献】
【０００５】
【特許文献１】特開２０１２−２０９５３９号公報
【発明の概要】
【発明が解決しようとする課題】
【０００６】
サイドマージン部が後付けされた積層セラミックコンデンサでは、水分が積層体の側面とサイドマージン部との間に沿って侵入しやすくなる。また、サイドマージン部を薄くするほど、水分がサイドマージン部を厚さ方向に通過して積層体の側面まで到達しやすくなる。これにより、積層セラミックコンデンサでは、積層体の側面に露出した内部電極間の絶縁性が確保されにくくなる。
【０００７】
以上のような事情に鑑み、本発明の目的は、耐湿性に優れた積層セラミック電子部品及びその製造方法を提供することにある。
【課題を解決するための手段】
【０００８】
上記目的を達成するため、本発明の一形態に係る積層セラミック電子部品は、積層体と、サイドマージン部と、を具備する。
上記積層体は、第１方向に積層された複数のセラミック層と、上記複数のセラミック層の間に配置された複数の内部電極と、上記第１方向を向いた主面と、上記第１方向に直交する第２方向を向き、上記複数の内部電極が露出した側面と、を有する。
上記サイドマージン部は、上記側面上に配置された平坦部と、上記平坦部から上記主面上まで延び、上記平坦部よりもポア率が低い、丸みを帯びた端部と、を有する。
【０００９】
この構成では、サイドマージン部の端部が積層体の主面上まで延びているため、積層体とサイドマージン部との間に侵入した水分が積層体の側面における内部電極が配置された領域まで到達するまでの経路が長くなる。これにより、積層セラミック電子部品では、高い耐湿性が得られる。
また、このサイドマージン部では、端部のポア率が低いため、端部の内部に水分が侵入しにくい。このため、このサイドマージン部の端部は、丸みを帯びて平坦部よりも薄くなっているものの、水分の通過を阻止することができる。これにより、積層セラミック電子部品では、更に高い耐湿性が得られる。
【００１０】
上記端部のポア率が５％以下であってもよい。
上記平坦部の厚さが１０μｍ以上であり、上記平坦部のポア率が１０％以下であってもよい。
これらの構成では、積層セラミック電子部品の耐湿性を更に向上させることができる。
【００１１】
本発明の一形態に係る積層セラミック電子部品の製造方法では、第１方向に積層された複数のセラミック層と、上記複数のセラミック層の間に配置された複数の内部電極と、上記第１方向に直交する第２方向を向き、上記複数の内部電極が露出した側面と、を有する積層体が作製される。
ＪＩＳ Ｋ ６２５１に準拠した測定方法のヤング率が１０ｋＰａ以上２０ＭＰａ以下のベース部材上にセラミックシートが配置される。
上記ベース部材上の上記セラミックシートが上記積層体の上記側面で打ち抜かれる。
上記ベース部材がシリコーン系エラストマーで形成されていてもよい。
この構成により、上記のような耐湿性に優れた積層セラミック電子部品を製造することができる。
【発明の効果】
【００１２】
耐湿性に優れた積層セラミック電子部品及びその製造方法を提供することができる。
【図面の簡単な説明】
【００１３】
【図１】本発明の一実施形態に係る積層セラミックコンデンサの斜視図である。
【図２】上記積層セラミックコンデンサのＡ−Ａ'線に沿った断面図である。
【図３】上記積層セラミックコンデンサのＢ−Ｂ'線に沿った断面図である。
【図４】上記積層セラミックコンデンサの図３の領域Ｖ１を拡大して示す部分断面図である。
【図５】上記積層セラミックコンデンサの製造方法を示すフローチャートである。
【図６】上記製造方法のステップＳ０１で作製される未焼成の積層体の斜視図である。
【図７】上記製造方法のステップＳ０２を模式的に示す断面図である。
【図８】上記製造方法のステップＳ０２を模式的に示す断面図である。
【図９】図８の領域Ｖ２を拡大して示す部分断面図である。
【図１０】上記製造方法のステップＳ０２を模式的に示す断面図である。
【発明を実施するための形態】
【００１４】
以下、図面を参照しながら、本発明の実施形態を説明する。
図面には、適宜相互に直交するＸ軸、Ｙ軸、及びＺ軸が示されている。Ｘ軸、Ｙ軸、及びＺ軸は全図において共通である。
【００１５】
［積層セラミックコンデンサ１０の全体構成］
図１〜３は、本発明の一実施形態に係る積層セラミックコンデンサ１０を示す図である。図１は、積層セラミックコンデンサ１０の斜視図である。図２は、積層セラミックコンデンサ１０の図１のＡ−Ａ'線に沿った断面図である。図３は、積層セラミックコンデンサ１０の図１のＢ−Ｂ'線に沿った断面図である。
【００１６】
積層セラミックコンデンサ１０は、セラミック素体１１と、第１外部電極１４と、第２外部電極１５と、を備える。セラミック素体１１は、典型的には、Ｚ軸方向を向いた２つの主面と、Ｙ軸方向を向いた２つの側面と、Ｘ軸方向を向いた２つの端面と、を有する六面体として構成される。
【００１７】
外部電極１４，１５は、セラミック素体１１の端面を覆い、セラミック素体１１を挟んでＸ軸方向に対向している。外部電極１４，１５は、セラミック素体１１の端面から主面及び側面に延出している。これにより、外部電極１４，１５では、Ｘ−Ｚ平面に平行な断面、及びＸ−Ｙ平面に平行な断面がいずれもＵ字状となっている。
【００１８】
なお、外部電極１４，１５の形状は、図１に示すものに限定されない。例えば、外部電極１４，１５は、セラミック素体１１の端面から一方の主面のみに延び、Ｘ−Ｚ平面に平行な断面がＬ字状となっていてもよい。また、外部電極１４，１５は、いずれの主面及び側面にも延出していなくてもよい。
【００１９】
外部電極１４，１５は、電気の良導体により形成されている。外部電極１４，１５を形成する電気の良導体としては、例えば、銅（Ｃｕ）、ニッケル（Ｎｉ）、錫（Ｓｎ）、パラジウム（Ｐｄ）、白金（Ｐｔ）、銀（Ａｇ）、金（Ａｕ）などを主成分とする金属又は合金が挙げられる。
【００２０】
セラミック素体１１は、誘電体セラミックスで形成され、積層体１６と、サイドマージン部１７と、を有する。積層体１６は、Ｚ軸方向を向いた２つの主面Ｍと、Ｙ軸方向を向いた２つの側面Ｓと、を有する。サイドマージン部１７は、積層体１６の２つの側面Ｓをそれぞれ被覆している。
【００２１】
積層体１６は、Ｘ−Ｙ平面に沿って延びる平板状の複数のセラミック層がＺ軸方向に積層された構成を有する。積層体１６は、容量形成部１８と、カバー部１９と、を有する。カバー部１９は、容量形成部１８をＺ軸方向上下から被覆し、積層体１６の２つの主面Ｍを構成している。
【００２２】
容量形成部１８は、複数のセラミック層の間に配置され、Ｘ−Ｙ平面に沿って延びるシート状の複数の第１内部電極１２及び第２内部電極１３を有する。内部電極１２，１３は、Ｚ軸方向に沿って交互に配置されている。つまり、内部電極１２，１３は、セラミック層を挟んでＺ軸方向に対向している。
【００２３】
内部電極１２，１３は、容量形成部１８のＹ軸方向の全幅にわたって形成され、積層体１６の両側面Ｓに露出している。セラミック素体１１では、積層体１６の両側面Ｓを覆うサイドマージン部１７によって、積層体１６の両側面Ｓにおける隣接する内部電極１２，１３間の絶縁性が確保される。
【００２４】
第１内部電極１２はセラミック素体１１の一方の端部のみに引き出され、第２内部電極１３はセラミック素体１１の他方の端部のみに引き出されている。これにより、第１内部電極１２は第１外部電極１４のみに接続され、第２内部電極１３は第２外部電極１５のみに接続されている。
【００２５】
このような構成により、積層セラミックコンデンサ１０では、第１外部電極１４と第２外部電極１５との間に電圧が印加されると、第１内部電極１２と第２内部電極１３との間の複数のセラミック層に電圧が加わる。これにより、積層セラミックコンデンサ１０では、第１外部電極１４と第２外部電極１５との間の電圧に応じた電荷が蓄えられる。
【００２６】
セラミック素体１１では、内部電極１２，１３間の各セラミック層の容量を大きくするため、高誘電率の誘電体セラミックスが用いられる。高誘電率の誘電体セラミックスとしては、例えば、チタン酸バリウム（ＢａＴｉＯ３）に代表される、バリウム（Ｂａ）及びチタン（Ｔｉ）を含むペロブスカイト構造の材料が挙げられる。
【００２７】
なお、セラミック層は、チタン酸ストロンチウム（ＳｒＴｉＯ３）系、チタン酸カルシウム（ＣａＴｉＯ３）系、チタン酸マグネシウム（ＭｇＴｉＯ３）系、ジルコン酸カルシウム（ＣａＺｒＯ３）系、チタン酸ジルコン酸カルシウム（Ｃａ（Ｚｒ，Ｔｉ）Ｏ３）系、ジルコン酸バリウム（ＢａＺｒＯ３）系、酸化チタン（ＴｉＯ２）系などで構成してもよい。
【００２８】
内部電極１２，１３は、電気の良導体により形成されている。内部電極１２，１３を形成する電気の良導体としては、典型的にはニッケル（Ｎｉ）が挙げられ、この他にも銅（Ｃｕ）、パラジウム（Ｐｄ）、白金（Ｐｔ）、銀（Ａｇ）、金（Ａｕ）などを主成分とする金属又は合金が挙げられる。
【００２９】
なお、本実施形態に係る積層セラミックコンデンサ１０は、積層体１６及びサイドマージン部１７を備えていればよく、その他の構成について適宜変更可能である。例えば、第１及び第２内部電極１２，１３の枚数は、積層セラミックコンデンサ１０に求められるサイズや性能に応じて、適宜決定可能である。
【００３０】
［サイドマージン部１７の詳細構成］
図３に示すように、サイドマージン部１７は、Ｚ軸方向中央に配置された平坦部１７ａと、Ｚ軸方向両端部に配置された端部１７ｂと、を有する。平坦部１７ａは、Ｙ軸方向の厚さがほぼ均一な平板状に形成されている。端部１７ｂは、平坦部１７ａからＺ軸方向外側に延び、積層体１６の側面Ｓから主面Ｍに少しだけ回り込んでいる。
【００３１】
図４は、図３の一点鎖線で囲んだ領域Ｖ１を拡大して示す積層セラミックコンデンサ１０の部分断面図である。つまり、図４は、図３の右上に示されたサイドマージン部１７の端部１７ｂの近傍を示している。なお、サイドマージン部１７では、他の３つの端部１７ｂも、図４に示す端部１７ｂと同様に構成されている。
【００３２】
サイドマージン部１７の平坦部１７ａと端部１７ｂとのＺ軸方向の境界は、容量形成部１８とカバー部１９との境界に対応する。つまり、端部１７ｂは、内部電極１２，１３のうちのＺ軸方向の最外層よりもＺ軸方向外側の領域と規定される。図４に示す端部１７ｂは、Ｚ軸方向最上部の第１内部電極１２のＺ軸方向上側に配置されている。
【００３３】
サイドマージン部１７の端部１７ｂは、湾曲部１７ｂ１と、延出部１７ｂ２と、を含む。湾曲部１７ｂ１は、平坦部１７ａから積層体１６の側面Ｓと主面Ｍとを接続する稜部ＲまでＺ軸方向に延びる。延出部１７ｂ２は、湾曲部１７ｂ１から連続して、積層体１６の稜部Ｒから積層体１６の主面Ｍに沿ってＹ軸方向内側に延びる。
【００３４】
このように、積層体１６の稜部Ｒは、サイドマージン部１７の端部１７ｂに覆われることによって保護されている。このため、セラミック素体１１では、外部からの衝撃が積層体１６の稜部Ｒに直接加わらない。したがって、セラミック素体１１では、積層体１６の稜部Ｒを起点とするクラックなどの損傷の発生を防止することができる。
【００３５】
また、サイドマージン部１７の湾曲部１７ｂ１は、丸みを帯びている。つまり、湾曲部１７ｂ１の外面は、凸状に湾曲している。したがって、サイドマージン部１７の端部１７ｂで構成されるセラミック素体１１の稜部には、局所的な外力が加わりにくい。このため、積層セラミックコンデンサ１０では、高い耐衝撃性が得られる。
【００３６】
更に、サイドマージン部１７では、端部１７ｂにおいて平坦部１７ａよりもポアＰの分散量が少ない。つまり、サイドマージン部１７では、端部１７ｂのポア率が平坦部１７ａのポア率よりも低い。ここで、ポア率は、サイドマージン部１７の断面を撮像した画像におけるポアＰの面積の割合と規定される。
【００３７】
平坦部１７ａのポア率は、端部１７ｂとの境界からＺ軸方向に所定の範囲内にある領域において求めることができる。平坦部１７ａの所定の範囲は、例えば、端部１７ｂとの境界におけるＹ軸方向の寸法の３倍とすることができる。端部１７ｂのポア率は、端部１７ｂの全領域において求めることができる。
【００３８】
これにより、端部１７ｂの内部に水分が侵入しにくくなる。したがって、端部１７ｂは、平坦部１７ａから離れるにつれて厚さが小さくなるものの、水分がＹ軸方向に通過することを阻止することができる。これにより、積層セラミックコンデンサ１０では、高い耐湿性を得ることができる。
【００３９】
サイドマージン部１７では、端部１７ｂのポア率が５％以下であることが好ましい。また、平坦部１７ａのＹ軸方向の厚さが１０μｍ以上であり、かつ平坦部１７ａのポア率が１０％以下であることが更に好ましい。これらにより、積層セラミックコンデンサ１０の耐湿性が更に向上する。
【００４０】
また、サイドマージン部１７では、端部１７ｂが積層体１６の側面Ｓから主面Ｍにわたって切れ目なく延びている。つまり、積層体１６とサイドマージン部１７との間に侵入した水分が容量形成部１８まで到達するまでの経路が、延出部１７ｂ２の分だけ延長されており、また積層体１６の稜部Ｒにおいて屈曲している。
【００４１】
これにより、積層セラミックコンデンサ１０では、水分が容量形成部１８まで到達しにくくなる。サイドマージン部１７では、このような水分の侵入経路を延長する作用を効果的に得るために、積層体１６の側面ＳよりもＹ軸方向内側への延出部１７ｂ２の延出量が５μｍ以上であることが好ましい。
【００４２】
このように、積層セラミックコンデンサ１０では、サイドマージン部１７の端部１７ｂの作用によって、積層体１６の側面Ｓにおける容量形成部１８が配置された領域への水分の侵入を抑制することができる。したがって、積層セラミックコンデンサ１０では、高い耐湿性が得られる。
【００４３】
［積層セラミックコンデンサ１０の製造方法］
図５は、積層セラミックコンデンサ１０の製造方法を示すフローチャートである。図６〜１０は積層セラミックコンデンサ１０の製造過程を模式的に示す図である。以下、積層セラミックコンデンサ１０の製造方法について、図５に沿って、図６〜１０を適宜参照しながら説明する。
【００４４】
（ステップＳ０１：積層体作製）
ステップＳ０１では、図６に示す未焼成の積層体１６を作製する。積層体１６は、内部電極１２，１３が適宜パターニングされた複数の未焼成の誘電体グリーンシートが積層されて構成されている。これにより、積層体１６には、未焼成の容量形成部１８及びカバー部１９が形成されている。
【００４５】
（ステップＳ０２：サイドマージン部形成）
ステップＳ０２では、ステップＳ０１で作製された積層体１６の側面Ｓに未焼成のサイドマージン部１７を設けることにより、未焼成のセラミック素体１１を作製する。以下、ステップＳ０２において、積層体１６の側面Ｓに未焼成のサイドマージン部１７を設ける方法の一例について説明する。
【００４６】
まず、図７に示すように、平板状のベース部材Ｅの上にセラミックシート１７ｓを配置し、テープＴで一方の側面Ｓを保持した積層体１６の他方の側面Ｓをセラミックシート１７ｓに対向させる。ベース部材Ｅは、例えば、シリコーン系エラストマーなどのヤング率が低く柔らかい材料で形成される。
【００４７】
セラミックシート１７ｓは、未焼成のサイドマージン部１７を形成するための大判の誘電体グリーンシートとして構成される。セラミックシート１７ｓは、例えば、ロールコーターやドクターブレードなどを用いることにより、均一な厚さの平坦なシートとして成形することができる。
【００４８】
次に、図８に示すように、積層体１６の側面Ｓでセラミックシート１７ｓを押圧する。積層体１６は、セラミックシート１７ｓとともにヤング率が低いベース部材Ｅに局所的に深く沈み込む。これにより、セラミックシート１７ｓの積層体１６とともに沈み込んだ部分がサイドマージン部１７として切り離される。
【００４９】
図９は、図８の一点鎖線で囲んだ領域Ｖ２を拡大して示す部分断面図である。サイドマージン部１７の平坦部１７ａは、積層体１６の側面Ｓとベース部材Ｅとに挟まれて、Ｙ軸方向にほぼ均一な押圧力を受ける。このため、平坦部１７ａでは、セラミックシート１７ｓの平坦な形状が保たれる。
【００５０】
この一方で、サイドマージン部１７の端部１７ｂは、その周囲のベース部材Ｅからの押圧力によって、角が潰れて丸みを帯びる。これにより、湾曲部１７ｂ１が形成される。また、端部１７ｂは、セラミックシート１７ｓから切り離される際に、積層体１６の主面Ｍに沿って引き延ばされる。これにより、延出部１７ｂ２が形成される。
【００５１】
このように、ステップＳ０２では、湾曲部１７ｂ１及び延出部１７ｂ２に塑性加工が加わる。湾曲部１７ｂ１及び延出部１７ｂ２では、塑性変形の過程において徐々に空隙が消滅していくことにより緻密化が進む。このため、端部１７ｂを構成する湾曲部１７ｂ１及び延出部１７ｂ２では、平坦部１７ａよりも緻密性が高くなる。
【００５２】
ベース部材Ｅのヤング率は、１０ｋＰａ以上２０ＭＰａ以下であることが好ましく、１０ｋＰａ以上１ＭＰａ以下であることが更に好ましい。これにより、積層体１６の稜部Ｒに沿ってセラミックシート１７ｓに加わるせん断力が抑制され、湾曲部１７ｂ１及び延出部１７ｂ２をより良好に形成することができる。
【００５３】
そして、図１０に示すように、積層体１６をベース部材Ｅから離間するようにＹ軸方向上方に移動させると、積層体１６の側面Ｓに貼り付いたサイドマージン部１７のみがベース部材Ｅから離間する。これにより、積層体１６の一方の側面Ｓにサイドマージン部１７が形成される。
【００５４】
続いて、積層体１６を、図１０に示すテープＴとは異なるテープに転写することにより、積層体１６の側面ＳのＹ軸方向の向きを反転させる。そして、サイドマージン部１７が形成されていない積層体１６の反対側の側面Ｓにも、上記と同様の要領でサイドマージン部１７を形成する。これにより、未焼成のセラミック素体１１が得られる。
【００５５】
なお、サイドマージン部１７を形成する方法は、湾曲部１７ｂ１及び延出部１７ｂ２を含む端部１７ｂを形成可能であればよく、上記の方法に限定されない。例えば、任意の公知の手法で積層体１６の側面Ｓに形成したサイドマージン部１７に対して事後的な塑性加工によって湾曲部１７ｂ１及び延出部１７ｂ２を形成してもよい。
【００５６】
（ステップＳ０３：焼成）
ステップＳ０３では、ステップＳ０２で得られた未焼成のセラミック素体１１を焼成することにより、図１〜３に示す積層セラミックコンデンサ１０のセラミック素体１１を作製する。セラミック素体１１のサイドマージン部１７では、緻密性の高い端部１７ｂのポア率が、平坦部１７ａのポア率よりも低くなる。
【００５７】
ステップＳ０３における焼成温度は、セラミック素体１１の焼結温度に基づいて決定することができる。例えば、チタン酸バリウム（ＢａＴｉＯ３）系材料を用いる場合には、焼成温度は１０００〜１３００℃程度とすることができる。また、焼成は、例えば、還元雰囲気下、又は低酸素分圧雰囲気下において行うことができる。
【００５８】
（ステップＳ０４：外部電極形成）
ステップＳ０４では、ステップＳ０３で得られたセラミック素体１１のＸ軸方向両端部に外部電極１４，１５を形成することにより、図１〜３に示す積層セラミックコンデンサ１０を作製する。ステップＳ０４における外部電極１４，１５の形成方法は、公知の方法から任意に選択可能である。
【００５９】
以上により、積層セラミックコンデンサ１０が完成する。この製造方法では、内部電極１２，１３が露出した積層体１６の側面Ｓにサイドマージン部１７が後付けされるため、セラミック素体１１における複数の内部電極１２，１３の端部のＹ軸方向の位置が、０．５μｍ以内のばらつきでＺ軸方向に沿って揃う。
【００６０】
［その他の実施形態］
以上、本発明の実施形態について説明したが、本発明は上述の実施形態にのみ限定されるものではなく種々変更を加え得ることは勿論である。
【００６１】
例えば、上記実施形態では積層セラミック電子部品の一例として積層セラミックコンデンサ１０について説明したが、本発明は積層セラミック電子部品全般に適用可能である。このような積層セラミック電子部品としては、例えば、チップバリスタ、チップサーミスタ、積層インダクタなどが挙げられる。
【符号の説明】
【００６２】
１０…積層セラミックコンデンサ
１１…セラミック素体
１２，１３…内部電極
１４，１５…外部電極
１６…積層体
１７…サイドマージン部
１７ａ…平坦部
１７ｂ…端部
１７ｂ１…湾曲部
１７ｂ２…延出部
１８…容量形成部
１９…カバー部
Ｍ…主面
Ｓ…側面
Ｒ…稜部
Ｅ…ベース部材
Ｔ…テープ
【図１】
2019106427.tif 000003
【図２】
2019106427.tif 000004
【図３】
2019106427.tif 000005
【図４】
2019106427.tif 000006
【図５】
2019106427.tif 000007
【図６】
2019106427.tif 000008
【図７】
2019106427.tif 000009
【図８】
2019106427.tif 000010
【図９】
2019106427.tif 000011
【図１０】
2019106427.tif 000012